【手続補正書】
【提出日】平成17年9月27日(2005.9.27)
【手続補正１】
【補正対象書類名】明細書
【補正対象項目名】特許請求の範囲
【補正方法】変更
【補正の内容】
【特許請求の範囲】
【請求項１】  （Ａ）（ｉ）ポリアルキレングリコールのソフトセグメント５〜８５重量％及び
（ｉｉ）周囲温度よりも高いガラス転移温度又は結晶溶融温度を有し且つヒドロキシル官能価と反応性であるポリマーから得られるハードセグメント１５〜９５重量％（ソフトセグメントとハードセグメントの重量％は成分（ｉ）及び（ｉｉ）の総重量に基づく）を含む、固有的に静電気散逸性のブロックコポリマー（ＩＤＰ）９５〜９９．９９重量％並びに（Ｂ）少なくとも２の酸官能価を有する酸末端キャップ用試薬０．０１〜５重量％（ＩＤＰと酸末端キャップ用試薬の重量％は成分（Ａ）及び（Ｂ）の総重量に基づく）を含んでなる、酸末端キャップされた固有的に静電気散逸性のブロックコポリマー（酸末端キャップＩＤＰ）組成物であって、ＩＤＰの形成後に、ＩＤＰが前記酸末端キャップ用試薬によって次に改質されて、酸末端キャップＩＤＰ組成物が形成される固有的に静電気散逸性のブロックコポリマー組成物。
【請求項２】  前記ＩＤＰが９５〜９９．９重量％の量で、前記酸末端キャップ用試薬が０．１〜５重量％の量で存在する請求項１に記載の酸末端キャップＩＤＰ組成物。
【請求項３】  前記ＩＤＰが９７〜９９．７重量％の量で、前記酸末端キャップ用試薬が０．３〜３重量％の量で存在する請求項１に記載の酸末端キャップＩＤＰ組成物。
【請求項４】  前記ＩＤＰがポリエーテルエステル、ポリエーテルウレタン及びポリエーテルエステルアミドからなる群から選ばれる請求項１に記載の酸末端キャップＩＤＰ組成物。
【請求項５】  前記ソフトセグメントが３０〜６５重量％の量で存在し、前記ハードセグメントが３５〜７０重量％の量で存在する請求項１に記載の酸末端キャップＩＤＰ組成物。
【請求項６】  前記ポリアルキレングリコールがポリエチレングリコール、ポリプロピレングリコール、ポリテトラメチレングリコール及びポリブチレングリコール又はコポリマーからなる群から選ばれる請求項１に記載の酸末端キャップＩＤＰ組成物。
【請求項７】  前記ポリアルキレングリコールが９００〜８０００ｇ／モルの分子量範囲を有するポリエチレングリコールである請求項６に記載の酸末端キャップＩＤＰ組成物。
【請求項８】  前記ポリアルキレングリコールが１０００〜３４００ｇ／モルの分子量範囲を有するポリエチレングリコールである請求項７に記載の酸末端キャップＩＤＰ組成物。
【請求項９】  前記ポリエチレングリコールが２０００ｇ／モルの分子量を有する請求項８に記載の酸末端キャップＩＤＰ組成物。
【請求項１０】  前記ハードセグメントのポリマーがポリエステルである請求項１に記載の酸末端キャップＩＤＰ組成物。
【請求項１１】  前記ハードセグメントのポリマーがポリウレタンである請求項１に記載の酸末端キャップＩＤＰ組成物。
【請求項１２】  前記ハードセグメントのポリマーがポリアミドである請求項１に記載の酸末端キャップＩＤＰ組成物。
【請求項１３】  前記ハードセグメントのポリマーがポリカーボネートである請求項１に記載の酸末端キャップＩＤＰ組成物。
【請求項１４】  前記酸末端キャップ用試薬が環状無水物、多官能価酸、多官能価酸のエステル、多官能価酸の塩化物及び多官能価酸塩化物のエステルからなる群から選ばれる請求項１に記載の酸末端キャップＩＤＰ組成物。
【請求項１５】  前記酸末端キャップ用試薬が環状無水物である請求項１４に記載の酸末端キャップＩＤＰ組成物。
【請求項１６】  前記酸末端キャップ用試薬が二酸である請求項１４に記載の酸末端キャップＩＤＰ組成物。
【請求項１７】  前記酸末端キャップ用試薬が無水フタル酸、テレフタル酸、イソフタル酸及びアジピン酸からなる群から選ばれる請求項１４に記載の酸末端キャップＩＤＰ組成物。
【請求項１８】  請求項１に記載の酸末端キャップＩＤＰ組成物と熱可塑性基材とを含んでなるアロイ。
【請求項１９】  前記酸末端キャップＩＤＰ組成物が１０〜５０重量％の範囲で存在し且つ前記熱可塑性基材が５０〜９０重量％の量で存在する請求項１８に記載のアロイ。
【請求項２０】  前記酸末端キャップＩＤＰ組成物が２５〜３５重量％の範囲で存在し且つ前記熱可塑性基材が６５〜７５重量％の量で存在する請求項１９に記載のアロイ。
【請求項２１】  前記熱可塑性基材がポリ塩化ビニル；ポリ塩化ビニルのコポリマー；塩素化ポリ塩化ビニル；スチレンとアクリロニトリルとのコポリマー；スチレン、アクリロニトリル及びジエンゴムのターポリマー；アクリレートエラストマーで改質されたスチレンとアクリロニトリルとのコポリマー；エチレンプロピレンジエンモノマーゴムで改質されたスチレンとアクリロニトリルとのコポリマー；ポリスチレン；ゴム改質耐衝撃性ポリスチレン；ポリアミド；ポリカーボネート；ポリエステル；ポリエーテルエステルブロックコポリマー；ポリエーテルアミドブロックコポリマー；ポリエーテルウレタンブロックコポリマー；ポリウレタン；ポリフェニレンオキシド；ポリアセタール；セルロース樹脂；アクリル樹脂；及びポリオレフィンからなる群から選ばれる請求項１８に記載のアロイ。
【請求項２２】  前記ポリエステルがポリブチレンテレフタレート、ポリエチレンテレフタレート及びポリエチレン−コ−１，４−シクロヘキシレンテレフタレートから選ばれる請求項２１に記載のアロイ。
【請求項２３】  （Ａ）反応器中で、（ｉ）ポリアルキレングリコールのソフトセグメント５〜８５重量％及び（ｉｉ）周囲温度よりも高いガラス転移温度又は結晶溶融温度を有し且つヒドロキシル官能価と反応性であるポリマーから得られるハードセグメント１５〜９５重量％（ソフトセグメントとハードセグメントの重量％は成分（ｉ）及び（ｉｉ）の総重量に基づく）からなる、固有的に静電気散逸性のブロックコポリマー（ＩＤＰ）を形成し；（Ｂ）次いで反応器中において工程（Ａ）の反応生成物に、少なくとも２の酸官能価を有する酸末端キャップ用試薬０．０１〜５重量％を添加して、酸末端キャップＩＤＰ組成物を形成し（酸末端キャップ用試薬の重量％は工程（Ａ）の反応生成物と酸末端キャップ用試薬の合計重量に基づく）；そして（Ｃ）反応器から酸末端キャップＩＤＰ組成物を取り出す工程を含んでなる酸末端キャップＩＤＰ組成物の調製方法。
【請求項２４】  工程（Ｂ）において酸末端キャップ用試薬を０．１〜５重量％添加する請求項２３に記載の方法。
【請求項２５】  工程（Ｂ）において酸末端キャップ用試薬を０．３〜３重量％添加する請求項２３に記載の方法。
【請求項２６】  工程（Ｂ）と工程（Ｃ）との間に、未反応酸末端キャップ用試薬を反応器から除去する工程を更に含んでなる請求項２３に記載の方法。
【請求項２７】  工程（Ａ）においてＩＤＰを、（１）第１のグリコール、ポリアルキレングリコール及び二酸もしくは二酸のジエステルを、エステル化もしくはエステル交換を行うのに充分な温度及び圧力で反応させ；そして（２）次に、ポリエーテルエステル組成物を含み且つインヘレント粘度が０．４〜１．４ｄｌ／ｇである固有的に静電気散逸性のブロックコポリマー（ＩＤＰ）を形成するのに充分な温度及び圧力で工程（１）の生成物を重縮合させることを含む工程によって形成する請求項２３に記載の方法。
【請求項２８】  ＩＤＰがポリエーテルウレタンであり、工程（Ａ）においてＩＤＰを、重合を行うのに充分な温度及び圧力においてポリアルキレングリコール、非封鎖ジイソシアネート及び脂肪族エクステンダーグリコールを反応させることによって形成する請求項２３に記載の方法。
【請求項２９】  ＩＤＰがポリエーテルエステルアミドであり、工程（Ａ）においてＩＤＰを、重合を行うのに充分な温度及び圧力において、ポリアルキレングリコールとジカルボン酸ポリアミドとを反応させることによって形成する請求項２３に記載の方法。
【請求項３０】  ＩＤＰ９５〜９９．９９重量％と、少なくとも２の酸官能価を有する酸末端キャップ用試薬０．０１〜５重量％とを第２の溶融相操作において合して、酸末端キャップＩＤＰ組成物を形成する工程を含んでなる酸末端キャップＩＤＰ組成物の調製方法であって、
第２の溶融相操作をＩＤＰの融点より高温で実施し、
該ＩＤＰがポリアルキレングリコールのソフトセグメント５〜８５重量％及び、周囲温度よりも高いガラス転移温度又は結晶溶解温度を有し且つヒドロキシル官能価と反応性であるポリマーから得られるハードセグメント１５〜９５重量％を含んでなり、
ＩＤＰ及び酸末端キャップ用試薬の重量％が、該酸末端キャップＩＤＰ組成物の総重量に基づき、且つソフトセグメントとハードセグメントの重量％が該ＩＤＰの総重量に基づく調製方法。
【請求項３１】  前記酸末端キャップ用試薬を第２の溶融相操作において０．１〜５重量％の量で合する請求項３０に記載の方法。
【請求項３２】  前記酸末端キャップ用試薬を第２の溶融相操作において０．３〜３重量％の量で合する請求項３０に記載の方法。
【請求項３３】  前記第２の溶融相操作を二軸スクリュー押出機中で実施する請求項３０に記載の方法。
【請求項３４】  未反応の酸末端キャップ用試薬を第２の溶融相操作から除去する工程を更に含んでなる請求項３０に記載の方法。
【請求項３５】  未反応の酸末端キャップ用試薬の除去を、揮発分除去帯域を通して行う請求項３１に記載の方法。
【請求項３６】  固有的に静電気散逸性のブロックコポリマー（ＩＤＰ）、少なくとも２の酸官能価を有する酸末端キャップ用試薬及び熱可塑性基材を溶融加工操作においてブレンドする工程を含んでなる、酸末端キャップＩＤＰ組成物と熱可塑性基材とのアロイの調製方法であって、
該ＩＤＰが、（ｉ）ポリアルキレングリコールのソフトセグメント５〜８５重量％及び（ｉｉ）周囲温度よりも高いガラス転移温度又は結晶溶解温度を有し且つヒドロキシル官能価と反応性であるポリマーから得られるハードセグメント１５〜９５重量％からなり、該ソフトセグメント及び該ハードセグメントの重量％は成分（ｉ）及び（ｉｉ）の総重量に基づき、
添加される酸末端キャップ用試薬の量が、ＩＤＰ及び酸末端キャップ用試薬の重量に基づき、０．０１〜５重量％であり、
添加される熱可塑性基材の量が、酸末端キャップＩＤＰ及び熱可塑性材料の重量に基づき、５０〜９０重量％である調製方法。
【請求項３７】  ＩＤＰ／熱可塑性アロイ９７．５〜９９．９９９重量％と、少なくとも２の酸官能価を有する酸末端キャップ用試薬０．００１〜２．５重量％とを第２の溶融相操作において合して、酸末端キャップＩＤＰ組成物と熱可塑性基材とのアロイを形成する工程を含んでなる酸末端キャップＩＤＰ組成物と熱可塑性基材とのアロイの調製方法であって、
第２の溶融相操作を該ＩＤＰの融点より高温で実施し、
該ＩＤＰ／熱可塑性アロイがＩＤＰ１０〜５０重量％及び熱可塑性材料９０〜５０重量％を含んでなり、
該ＩＤＰが、ポリアルキレングリコールのソフトセグメント５〜８５重量％及び周囲温度よりも高いガラス転移温度又は結晶溶解温度を有し且つヒドロキシル官能価と反応性であるポリマーから得られたハードセグメント１５〜９５重量％を含んでなり、
ＩＤＰ／熱可塑性アロイ及び酸末端キャップ用試薬の重量％が酸末端キャップＩＤＰ組成物及び熱可塑性基材の総重量に基づき、ＩＤＰ及び熱可塑性材料の重量％がＩＤＰ／熱可塑性アロイの総重量に基づき、且つソフトセグメントとハードセグメントの重量％がＩＤＰの総重量に基づく調製方法。
【請求項３８】  前記酸末端キャップ用試薬を第２の溶融相操作において０．１〜２．５重量％の量で合する請求項３７に記載の方法。
【請求項３９】  前記酸末端キャップ用試薬を第２の溶融相操作において０．０３〜１．５重量％の量で合する請求項３７に記載の方法。
【請求項４０】  前記第２の溶融相操作を二軸スクリュー押出機中で実施する請求項３７に記載の方法。
【請求項４１】  未反応の酸末端キャップ用試薬を反応器から除去する工程を、工程（Ｂ）と工程（Ｃ）との間に、更に含んでなる請求項３７に記載の方法。
【請求項４２】  揮発分除去帯域を通して未反応の酸末端キャップ用試薬の除去を行う請求項４１に記載の方法。